(57)【特許請求の範囲】
【請求項１】
鉄鋼の製錬工程で発生する鉄鋼スラグからなり、質量％でＣａＯ：４５〜５５％、Ａｌ２Ｏ３：２０〜４０％、ＳｉＯ２：１５％以下、ＭｇＯ：１５％以下を含有し、ＣａＯとＡｌ２Ｏ３との質量比（ＣａＯ／Ａｌ２Ｏ３）が１．４〜２．２である組成を有することを特徴とする鉄鋼の還元および溶解工程に供する金属酸化物を含むブリケットの成型用バインダー。
【請求項２】
２ｍｍ以下粉が９５％以上の粉状であることを特徴とする請求項１に記載の鉄鋼の還元および溶解工程に供する金属酸化物を含むブリケットの成型用バインダー。
【請求項３】
比表面積が１０ｃｍ２／ｇ以上１５００ｃｍ２／ｇ未満であることを特徴とする請求項１または請求項２に記載の鉄鋼の還元および溶解工程に供する金属酸化物を含むブリケットの成型用バインダー。
【請求項４】
鉄鋼の還元および溶解工程に供する金属酸化物を含むブリケットの成型用バインダーの製造方法であって、
質量％でＣａＯ：４５〜５５％、Ａｌ２Ｏ３：２０〜４０％、ＳｉＯ２：１５％以下、ＭｇＯ：１５％以下を含有し、ＣａＯとＡｌ２Ｏ３との質量比（ＣａＯ／Ａｌ２Ｏ３）が１．４〜２．２である組成に合致した鉄鋼スラグを回収する回収工程を備え、回収された鉄鋼スラグを前記成型用バインダーとすることを特徴とする鉄鋼の還元および溶解工程に供する金属酸化物を含むブリケットの成型用バインダーの製造方法。
【請求項５】
前記回収工程において、回収された鉄鋼スラグの組成分析を行って、前記組成に合致した鉄鋼スラグを分別する分別工程を行うことを特徴とする請求項４に記載の鉄鋼の還元および溶解工程に供する金属酸化物を含むブリケットの成型用バインダーの製造方法。
【請求項６】
前記組成に合致した鉄鋼スラグを、２ｍｍ以下粉が９５％以上の粉状となるように分級する分級工程とを備えることを特徴とする請求項４または請求項５に記載の鉄鋼の還元および溶解工程に供する金属酸化物を含むブリケットの成型用バインダーの製造方法。
【請求項７】
前記分級工程を行うことにより、比表面積を１０ｃｍ２／ｇ以上１５００ｃｍ２／ｇ未満とすることを特徴とする請求項６に記載の鉄鋼の還元および溶解工程に供する金属酸化物を含むブリケットの成型用バインダーの製造方法。
【発明の詳細な説明】
【技術分野】
【０００１】
本発明は、鉄鋼の還元および溶解工程に供するダスト、スラッジ、スケールなどの金属酸化物を含むブリケットの成型に際して添加する成型用バインダーおよびその製造方法に関する。
【背景技術】
【０００２】
鉄鋼の還元および溶解工程に供するブリケットの成型用バインダーとしては、澱粉、リグニン、セルロースなどの有機系バインダー、およびベントナイト、水ガラス、セメントなどの無機系バインダーが使用されている。これらは、いずれも各種原料から製品製造された微粉ないしは液体状の市販品である。
また、有機系バインダーは、１０００℃以上の高温になると溶解、燃焼して、バインダーとしての性能がなくなり、ブリケットの強度が低下する欠点がある。
【０００３】
また、従来の無機系バインダーは、いずれも主成分にＳｉＯ２を含んでおり、鉄鋼の還元、溶解後は溶鋼上にスラグを形成する。スラグ中のＳｉＯ２は酸性酸化物であり、還元反応性を低下させる成分であり、特に脱硫反応性を低下させる要因になる。また、無機系バインダーとして使用されるベントナイトやセメントは、製造時に焼成あるいは微粉砕する必要があり、水ガラスは、製造時に化学的な調整を行う必要があるため、コスト面の負荷が大きかった。
【０００４】
これらのコストおよび精錬反応性に対する欠点を回避する技術として、特許文献１には高炉スラグ微粉末を使用する技術、特許文献２には高炉水砕スラグ微粉末、セメント、フライアッシュの中から選ばれる１種以上を使用する技術が公開されている。
特許文献１および特許文献２に記載の技術は、いずれも固結、水硬性の優れた高炉スラグを微粉砕した微粉末を主体に使用するものであり、製鉄工程で発生するスラグを有効に活用することで、塊成化物を安価に製造することができるとしている。
【０００５】
高炉スラグは、生成した段階では粒状ないしは塊状である。したがって、高炉スラグをバインダーとして使用する場合には、粉砕−篩い−微粉砕−篩いの工程を行って微粉末としており、コスト負荷を生じている。
【先行技術文献】
【特許文献】
【０００６】
【特許文献１】特開２００５−１８７９０６号公報
【特許文献２】特開２０１１−２０８２５６号公報
【発明の概要】
【発明が解決しようとする課題】
【０００７】
しかしながら、従来の技術では、高炉スラグをブリケットの成型用バインダーとして使用するために、粉砕−篩い−微粉砕−篩いの工程を行って高炉スラグを微粉末としている。このため、高炉スラグを含む成型用バインダーは、コスト負荷が大きいことが問題となっていた。
【０００８】
成型用バインダーのコスト負荷を軽減させるためには、高炉スラグを微粉末とする工程を行わず、粒状ないしは塊状のまま成型用バインダーとして使用することが考えられる。しかし、粒状ないしは塊状の高炉スラグでは、固結能力が小さく、比表面積も少ないために、成型用バインダーとしての固結性が十分に得られなかった。したがって、十分な強度を有するブリケットを成型できる成型用バインダーを得るためには、高炉スラグを微粉末とすることにより比表面積を大きくして、固結性を確保する必要があった。
【０００９】
本発明は、粉・粒状のダスト、スラッジ、スケールなどの金属酸化物を成型して、塊成化する際に使用されるものであり、鉄鋼スラグを有効に活用でき、十分な強度を有するブリケットを成型でき、しかもコスト負荷の小さい成型用バインダーを提供することを目的とする。
【課題を解決するための手段】
【００１０】
本発明者らは、鉄鋼の製錬工程で発生するＣａＯ−Ａｌ２Ｏ３系スラグが、水和反応により強固な固結性を有し、十分な強度を有するブリケットを成型でき、しかも容易に製造でき、鉄鋼の還元および溶解工程に供する金属酸化物を含むブリケットの成型用バインダーとして、非常に有用であることを見出した。
【００１１】
すなわち、本発明は、
（１）鉄鋼の製錬工程で発生する鉄鋼スラグからなり、質量％でＣａＯ：４５〜５５％、Ａｌ２Ｏ３：２０〜４０％、ＳｉＯ２：１５％以下、ＭｇＯ：１５％以下を含有し、ＣａＯとＡｌ２Ｏ３との質量比（ＣａＯ／Ａｌ２Ｏ３）が１．４〜２．２である組成を有することを特徴とする鉄鋼の還元および溶解工程に供する金属酸化物を含むブリケットの成型用バインダー。
（２）２ｍｍ以下粉が９５％以上の粉状であることを特徴とする（１）に記載の鉄鋼の還元および溶解工程に供する金属酸化物を含むブリケットの成型用バインダー。
（３）比表面積が１０ｃｍ２／ｇ以上１５００ｃｍ２／ｇ未満であることを特徴とする（１）または（２）に記載の鉄鋼の還元および溶解工程に供する金属酸化物を含むブリケットの成型用バインダー。
【００１２】
（４）鉄鋼の還元および溶解工程に供する金属酸化物を含むブリケットの成型用バインダーの製造方法であって、質量％でＣａＯ：４５〜５５％、Ａｌ２Ｏ３：２０〜４０％、ＳｉＯ２：１５％以下、ＭｇＯ：１５％以下を含有し、ＣａＯとＡｌ２Ｏ３との質量比（ＣａＯ／Ａｌ２Ｏ３）が１．４〜２．２である組成に合致した鉄鋼スラグを回収する回収工程を備え、回収された鉄鋼スラグを前記成型用バインダーとすることを特徴とする鉄鋼の還元および溶解工程に供する金属酸化物を含むブリケットの成型用バインダーの製造方法。
（５）前記回収工程において、回収された鉄鋼スラグの組成分析を行って、前記組成に合致した鉄鋼スラグを分別する分別工程を行うことを特徴とする（４）に記載の鉄鋼の還元および溶解工程に供する金属酸化物を含むブリケットの成型用バインダーの製造方法。
【００１３】
（６）前記組成に合致した鉄鋼スラグを、２ｍｍ以下粉が９５％以上の粉状となるように分級する分級工程とを備えることを特徴とする（４）または（５）に記載の鉄鋼の還元および溶解工程に供する金属酸化物を含むブリケットの成型用バインダーの製造方法。
（７）前記分級工程を行うことにより、比表面積を１０ｃｍ２／ｇ以上１５００ｃｍ２／ｇ未満とすることを特徴とする（６）に記載の鉄鋼の還元および溶解工程に供する金属酸化物を含むブリケットの成型用バインダーの製造方法。
【発明の効果】
【００１４】
本発明は、鉄鋼の製錬工程で発生する鉄鋼スラグを有効利用する手段の一つであり、鉄鋼スラグを、鉄鋼の還元および溶解工程に供する金属酸化物を含むブリケットの成型用の無機系バインダーとして用いるものである。
本発明の成型用バインダーとして用いられる鉄鋼スラグは、ベントナイトやセメントのように製造時に焼成あるいは微粉砕する必要がなく、水ガラスのように製造時に化学的な調整を行う必要もなく、非常に安価なものである。
【００１５】
また、本発明の成型用バインダーは、所定の組成および形状の鉄鋼スラグを用いるものであるので固結能力に優れ、十分な強度を有するブリケットが得られるとともに、成型後のブリケットの還元・溶解後に生成するスラグに対し、塩基性成分であるＣａＯ分を供給して、鉄鋼の還元性を促進させ、特に脱硫反応性を向上させることのできるブリケットが得られるものとなる。
【発明を実施するための形態】
【００１６】
以下、本発明に至った経緯と本発明の実施形態について説明する。
本発明の対象とする鉄鋼の還元および溶解工程に供する金属酸化物とは、いわゆるダスト、スラッジ、スケールと呼ばれ、鉄、クロム、ニッケル等の有価金属の酸化物、水酸化物を含むものである。このような金属酸化物は、かつては、再利用されることなく、安定化処理後、埋立て等により最終処分されていたが、近年、コスト削減、省資源の観点から再利用されるようになってきている。
【００１７】
鉄鋼の還元および溶解工程に供する金属酸化物の性状は、粉末状あるいは汚泥状であり、そのまま還元および溶解工程に供することができず、ブリケットに成型する必要がある。しかし、このような金属酸化物は、金属酸化物のみではブリケットに成型できない、または成型できた場合でも十分な強度が得られないために、還元および溶解工程に供することができない。そのため、上記の金属酸化物に、前述の有機系、または無機系の成型用バインダーを加え、混練・成型して塊成化して、ブリケットとしている。
【００１８】
本発明の成型用バインダーは、鉄鋼の製錬工程で発生する鉄鋼スラグからなるものであり、無機系のバインダーである。
本発明の成型用バインダーは、鉄鋼の製錬工程で発生する鉄鋼スラグから、質量％でＣａＯ：４５〜５５％、Ａｌ２Ｏ３：２０〜４０％、ＳｉＯ２：１５％以下、ＭｇＯ：１５％以下を含有し、ＣａＯとＡｌ２Ｏ３との質量比（ＣａＯ／Ａｌ２Ｏ３）が１．４〜２．２である組成に合致した鉄鋼スラグを回収する（回収工程）ことにより得られたものである。
【００１９】
回収工程においては、回収された鉄鋼スラグの組成分析を行って、上記の組成に合致した鉄鋼スラグを分別する分別工程を行うことが好ましい。分別工程としては、具体的には、例えば、複数の容器（スラグパンという）に回収された鉄鋼スラグを収容し、スラグパン毎に鉄鋼スラグの組成分析を行って、それぞれ収容されている鉄鋼スラグが上記の組成に合致するか否かを判定し、その判定結果を用いて複数のスラグパンから上記の組成に合致した鉄鋼スラグの入れられたスラグパンを分別する工程とすることができる。このような分別工程を行った場合、分別された上記の組成に合致した鉄鋼スラグの入れられたスラグパンからのみ鉄鋼スラグを回収することで、上記の組成に合致した鉄鋼スラグを回収できる。
【００２０】
本発明では、成型用バインダーとして、例えばステンレス鋼の製鋼工程で、酸化したクロムを還元し、溶鋼の脱酸を行うために、金属アルミニウムを添加した場合に生成するＣａＯ−Ａｌ２Ｏ３系スラグを用いることが好ましい。このスラグ組成は、質量％でＣａＯ：５０％程度、Ａｌ２Ｏ３：３０％程度、ＳｉＯ２：５％程度、ＭｇＯ：１０％程度であり、操業条件、操業方法により変化する。
【００２１】
また、本発明では、成型用バインダーとして、例えば  上記のＣａＯ−Ａｌ２Ｏ３系スラグが生成されるステンレス鋼の製鋼工程において、スラグの溶融状態での流動性を確保するために、上記のＣａＯ−Ａｌ２Ｏ３系スラグに、フッ化カルシウム（ＣａＦ２）を主成分とする蛍石が添加されたスラグを用いてもよい。
【００２２】
本発明者らは、上記のＣａＯ−Ａｌ２Ｏ３系スラグが、強固な水硬性を有しており、従来、固化材として用いられてきた普通ボルトランドセメントに比較して同等以上の水硬性を持つ鉱物相が存在するものであることを見出した。
具体的には、ＣａＯ−Ａｌ２Ｏ３系スラグには、鉱物相として、１２ＣａＯ・７Ａｌ２Ｏ３と３ＣａＯ・ＳｉＯ２が存在する。また、ＣａＦ2を含有するＣａＯ−Ａｌ２Ｏ３系スラグでは、１２ＣａＯ・７Ａｌ２Ｏ３と３ＣａＯ・ＳｉＯ２に加えて、１１ＣａＯ・ＣａＦ2・７Ａｌ２Ｏ３も存在する。
【００２３】
このＣａＯ−Ａｌ２Ｏ３系スラグでは、溶鋼から分離された後に、溶融状態から凝固、冷却される過程で、３ＣａＯ・ＳｉＯ２の一部からＣａＯと２ＣａＯ・ＳｉＯ２が生成される。２ＣａＯ・ＳｉＯ２は固相変態で膨張現象を発現する。そのため、冷却後、殆どのスラグが粉状になる。冷却過程で粉状にならなかったスラグが残留していたとしても、その後の大気エージング効果で、粉化する。そのため、冷却後の大気エージング後に得られた上記のＣａＯ−Ａｌ２Ｏ３系スラグは、鉱物相として１２ＣａＯ・７Ａｌ２Ｏ３と３ＣａＯ・ＳｉＯ２、２ＣａＯ・ＳｉＯ２およびＣａＯが存在するものとなり、定常的に２ｍｍ以下の粉状となる。
【００２４】
すなわち、鉄鋼の製錬工程で発生する鉄鋼スラグから回収された上記の組成に合致した鉄鋼スラグは、微粉砕することなく、２ｍｍ以下の粉状のものとなる。また、回収された上記の組成の鉄鋼スラグを大気条件下で例えば、３日〜６０日、好ましくは５日〜３０日保管する保管工程を行った場合、大気エージング効果である２ＣａＯ・ＳｉＯ２の膨張現象によって、鉄鋼スラグがさらに粒度の細かい粉状のものとなり、より高い圧潰強度の得られる成型用バインダーとなる。
【００２５】
本発明者らは、上記の鉱物相を有するＣａＯ−Ａｌ２Ｏ３系スラグが強固な固結性能を有することに着目し、微粉砕せずに成型用バインダーに使用できないか、鋭意調査した。その結果、上記の鉱物相を有するＣａＯ−Ａｌ２Ｏ３系スラグは、優れた水硬性を有するものであり、２ｍｍ以下の粉状であれば、十分な強度を有するブリケットを成型でき、微粉砕することなく成型用バインダーとして使用できることを見出した。
【００２６】
これまで、鉄鋼スラグを成型用バインダーとして使用する場合、前述の高炉スラグを用いる場合のように、粉砕−篩い−微粉砕−篩いの工程を行って微粉末状にしてから使用する必要があった。これは、従来の鉄鋼スラグからなるバインダーでは、強力な固結能力がないために、微粉砕によってスラグ粒子の比表面積を３０００ｃｍ２／ｇを超える程度まで大きくして、鉄鋼スラグと金属酸化物との接触面積を確保しなければ、十分な強度を持つブリケットを製造することが出来なかったためである。
【００２７】
これに対し、上記の鉱物相を有するスラグを本発明の成型用バインダーとして用いる場合、微粉砕する必要はない。しかし、異物混入を避けるために、篩い目間隔２ｍｍ以下の篩いを用いて分級する分級工程を行うことが好ましい。上記の鉱物相を有するスラグを篩い目間隔２ｍｍの篩いを用いて分級（分級工程）した場合、２ｍｍ以下粉の比率は９５％以上になる。
【００２８】
本発明の成型用バインダーは、２ｍｍ以下の粉状のものであり、鉄鋼スラグの微粉砕を不要としているため、比表面積が従来のバインダーよりも小さいものとなる。本発明の特徴は鉄鋼スラグを微粉砕の必要無く成型用バインダーとして使用出来ることを見出した点にあり、その効果は後述する組成を有するスラグによって達成出来る。
【００２９】
したがって、本発明においては、成型用バインダーの物性値である比表面積の範囲を必ずしも設定する必要はないが、比表面積の範囲は従来の鉄鋼スラグからなるバインダーとは異なって小さいものとなる。
本発明の成型用バインダーの比表面積は、１５００ｃｍ２／ｇ未満が好ましく、従来の鉄鋼スラグからなるバインダーとの違いをより明確にする意味合いから、１０００ｃｍ２／ｇ以下が更に好ましい。成型用バインダーの比表面積が１５００ｃｍ２／ｇ未満である場合、鉄鋼スラグを微粉砕する必要はなく、コスト負荷が軽減される。
【００３０】
また、成型用バインダーの比表面積の下限値についても特に設定する必要はないが、微粉砕しない上記の鉱物相を有するスラグにおいて考えられる最も低い比表面積レベルである１０ｃｍ２／ｇ以上とすることが好ましく、１００ｃｍ２／ｇ以上とすることが更に好ましい。成型用バインダーの比表面積が１０ｃｍ２／ｇ以上である場合、金属酸化物との接触面積を確保でき、成型用バインダーとしての固結性が得られるため、優れた強度を有するブリケットを成型できるものとなる。
【００３１】
なお、比表面積の制御方法としては、従来使用されている各種の方法を適宜用いることが出来る。例えば、上述した篩いによる分級を行う方法などが挙げられ、その篩い目間隔等を調整することで、種々の比表面積に制御できる。具体的には、篩い目間隔を小さくすることにより、比表面積を大きくすることができ、例えば、篩い目間隔を２ｍｍとすることにより比表面積は１０ｃｍ２／ｇ以上となり、篩い目間隔を１．５ｍｍとすることにより比表面積は１００ｃｍ２／ｇ以上となる。
【００３２】
また、本発明において使用される上記の鉱物相を有するスラグは、微粉砕処理を必要とせずに成型用バインダーとして使用できるものであるが、微粉砕処理を行っても構わない。
本発明の成型用バインダーとして使用される上記の鉱物相を有するスラグは、上述したように、スラグが溶融状態から凝固、冷却される過程の固相変態での膨張現象や、スラグ冷却後の大気エージング効果などにより容易に粉化するものであり、例えば、高炉スラグと比較して粉砕性に優れている。よって、上記の鉱物相を有するスラグに対して粉砕処理を行う場合には、高炉スラグに対して粉砕処理を行う場合と比較して、微粉末とする工程を簡略化できる。このため、上記の鉱物相を有するスラグに対して粉砕処理を行う場合であっても、粉砕処理に要する処理コストは、従来高炉スラグに対して行われていた強度な粉砕を行う場合と比較して低くなる。
【００３３】
次に、本発明者らは、安定的に１２ＣａＯ・７Ａｌ２Ｏ３と３ＣａＯ・ＳｉＯ２が存在する鉱物相を生成するスラグ組成条件について、鋭意検討した。その結果、質量％でＣａＯ：４５〜５５％、Ａｌ２Ｏ３：２０〜４０％、ＳｉＯ２：１５％以下、ＭｇＯ：１５％以下を含有し、ＣａＯとＡｌ２Ｏ３との質量比（ＣａＯ／Ａｌ２Ｏ３）が１．４〜２．２ある組成を有する鉄鋼スラグであれば、スラグが凝固する際にこれらの鉱物相が生成することを確認した。
【００３４】
なお、本発明の成型用バインダーとして使用される鉄鋼スラグが、上記の組成を有し、さらにＣａＦ 2を含有するスラグである場合は、１２ＣａＯ・７Ａｌ２Ｏ３の一部が１１ＣａＯ・ＣａＦ2・７Ａｌ２Ｏ３を形成するために、スラグが凝固する際に１２ＣａＯ・７Ａｌ２Ｏ３と３ＣａＯ・ＳｉＯ２に加えて、１１ＣａＯ・ＣａＦ2・７Ａｌ２Ｏ３も存在する鉱物相が生成されたものとなり、ＣａＦ 2を含有しない場合と比較して、成型用バインダーとしての固結性能の極端な低下はないことも確認された。
【００３５】
なお、本発明の成型用バインダーに含まれるＣａＯの含有量が４５％未満であっても、ＣａＯの含有量が５５％を超える場合であっても、上記鉱物相の生成量が少なくなり、十分な強度を有するブリケットが得られないものとなる。
また、本発明の成型用バインダーに含まれるＡｌ２Ｏ３の含有量が２０％未満である場合、ＣａＯとＡｌ２Ｏ３との質量比（ＣａＯ／Ａｌ２Ｏ３）が２．２超えとなり、上記鉱物相が十分に存在する成型用バインダーが得られない。また、Ａｌ２Ｏ３の含有量が４０％を超える場合、ＣａＯとＡｌ２Ｏ３との質量比（ＣａＯ／Ａｌ２Ｏ３）が１．４未満となり、上記鉱物相が十分に存在する成型用バインダーが得られない。
【００３６】
本発明の成型用バインダーに含まれるＳｉＯ２の含有量が１５％を超えると、３ＣａＯ・ＳｉＯ２が生成せず、３ＣａＯ・２ＳｉＯ２、ＣａＯ・ＳｉＯ２の鉱物相が生成するようになり、粉化が不十分なものとなり、粉化した成型用バインダーが得られない。
ＭｇＯの含有量が１５％を超えると、ＭｇＯ・Ａｌ２Ｏ３系の鉱物相が形成され、１２ＣａＯ・７Ａｌ２Ｏ３の鉱物相の生成量が極端に少なくなる。
また、ＣａＯとＡｌ２Ｏ３との質量比（ＣａＯ／Ａｌ２Ｏ３）が１．４未満である場合、および２．２を超えた場合、１２ＣａＯ・７Ａｌ２Ｏ３相の生成が不安定となり、ＣａＯ・Ａｌ２Ｏ３系のＣａＯ・Ａｌ２Ｏ３や３ＣａＯ・Ａｌ２Ｏ３などの別の鉱物相を形成して、成型用バインダーの固結性能が低下する。
【００３７】
本発明の鉄鋼の還元および溶解工程に供する金属酸化物を含むブリケットの成型用バインダーとして、上記の組成および形状の鉄鋼スラグを用いる場合、金属酸化物に対する成型用バインダー（鉄鋼スラグ）の添加量を、微粉末状の高炉スラグを用いる場合と比較して、若干、増やすことが好ましい。金属酸化物に対する成型用バインダーの添加量は、必要とされるブリケットの強度およびスラグの粒度により調整でき、特に限定されないが、３〜１５％の範囲であることが好ましい。上記添加量が３〜１５％である場合、十分な強度を有するブリケットを成型できる。
【００３８】
なお、金属酸化物に対する成型用バインダーの添加量が１５％以上である場合には、ブリケットの強度は増加するが、鉄鋼の溶解後に生成するスラグ量が増加し、非効率になるために、好ましくない。また、金属酸化物に対する成型用バインダーの添加量が３％未満である場合、ブリケットの強度が不十分となる恐れがある。
【実施例】
【００３９】
（本発明例１〜４）
鉄鋼の還元および溶解工程に供する金属酸化物を含むブリケットを製造した。
成型用バインダーとして使用する鉄鋼の製錬工程で発生する鉄鋼スラグとして、ステンレス鋼の製鋼工程における脱炭後の還元期で、酸化したクロムを還元し、溶鋼の脱酸を行うために金属アルミニウムを使用した場合のスラグを、複数のスラグパンに収容し、スラグパン毎に鉄鋼スラグの組成分析を行った。
その後、各スラグパンにそれぞれ収容されている鉄鋼スラグが本発明の成型用バインダーの組成に合致するか否かを判定し、その判定結果を用いて複数のスラグパンから本発明の成型用バインダーの組成に合致した鉄鋼スラグの入れられたスラグパンを分別した（分別工程）。そして、分別された上記の組成に合致した鉄鋼スラグの入れられたスラグパンからのみ鉄鋼スラグを回収し、大気条件下で２週間保管（保管工程）した。
組成分析の結果（スラグ組成）を表１に示す。
【００４０】
【表１】
0005887210.tif 000002
【００４１】
回収したスラグは回収時点でほぼ粉化していたが、一部スラグは粉化するまで、２週間ほど要した。これらのスラグから地金等の異物を除去するために、篩い目間隔２ｍｍの篩いで篩い（分級工程）、篩い下を回収して２ｍｍ以下粉の比率が９５％以上の成型用バインダーとした。
【００４２】
（本発明例５）
本発明例１〜４と同様にして本発明の成型用バインダーの組成に合致した鉄鋼スラグを回収し、本発明例１〜４と同様にして保管工程を行った後、ハンマークラッシャーを用いて粉砕処理を行った。粉砕処理後、篩い目間隔０.５ｍｍの篩いで篩い、篩い下を回収して０.５ｍｍ以下粉の比率が９５％以上の成型用バインダーとした。組成分析の結果（スラグ組成）を表１に示す。
【００４３】
（比較例１〜３）
成型用バインダーとして使用するスラグとして、本発明例１〜４において分別工程を行うことにより得られた、本発明の成型用バインダーの組成に合致しない鉄鋼スラグの入れられたスラグパンから回収した鉄鋼スラグを用いた。組成分析の結果（スラグ組成）を表１に示す。
【００４４】
（比較例１）
回収したスラグは塊状であり、ジョークラッシャーによる一次破砕の後、コーンクラッシャーによる粉砕処理を行った。粉砕処理後、篩い目間隔２ｍｍの篩いで篩い、篩い下を回収して２ｍｍ以下粉の比率が９５％以上の成型用バインダーとした。
【００４５】
（比較例２）
回収したスラグは粉が主体であったが、ハンマークラッシャーを用いて粉砕処理を行った。粉砕処理後、篩い目間隔０.５ｍｍの篩いで篩い、篩い下を回収して０.５ｍｍ以下粉の比率が９５％以上の成型用バインダーとした。
【００４６】
（比較例３）
回収したスラグは塊と粉が混合したスラグであった。このスラグの粉が主体の部分を篩目間隔５ｍｍの篩いで篩い、篩い下を回収しバインダーとした。この比較例３の成型用バインダーの粒度を多段の自動篩い機を用いて測定した。その結果、比較例３の成型用バインダーは５ｍｍ以下粉の比率が９５％以上であるものであった。
【００４７】
このようにして得られた本発明例１〜５、比較例１〜３の成型用バインダーの比表面積を以下に示す方法により測定した。すなわち、各バインダーを５ｇ採取し、空気透過式の測定装置にて測定した。比表面積の測定結果を表１に示す。
【００４８】
その後、本発明例１〜５、比較例１〜３の成型用バインダーを、製鉄所内で発生したダスト、スラッジおよびスケールからなる金属酸化物に、表１に示す金属酸化物に対する成型用バインダーの含有量（添加量）で添加して混練し、予め求めた適正水分量となるように水を加え、さらに十分に混練した。その後、混練した材料をダブル・ロール型のブリケット成型機に入れて成型し、４４×４４×２６ｍｍの本発明例１〜５、比較例１〜３のマセック型のブリケットを製造した。
なお、適正水分量は成型用バインダーの添加量により変化させたが、本発明例１〜５、比較例１〜３のいずれも１３〜１５％の範囲であった。また、本発明例１〜５、比較例１〜３のいずれも成型時の線圧は０．６〜１．５ｔ／ｃｍの範囲であった。
【００４９】
その後、得られた本発明例１〜５、比較例１〜３のブリケットを室温状態の屋内に保管して３日間養生し、圧潰強度の測定を行った。
圧潰強度は、３日間養生した後のブリケット１０個について、圧潰強度試験機を用いて厚み方向の強度測定を行った結果の平均値である。
なお、還元工程に供するブリケットは、圧潰強度で４５ｋｇ／個以上を目標とし、この値より小さい場合は、搬送時や還元処理時に破壊を生じ、歩留低下を招く。
【００５０】
その後、製造した本発明例１〜５、比較例１〜３ブリケットを還元炉で還元し、還元後のブリケットを溶解炉で溶解し、銑鉄を製造した。
そして、本発明例１〜５、比較例１〜３における製造コスト指数を算出した。なお、製造コスト指数とは、銑鉄１ｔを製造するためにかかる成型用バインダーの製造コストとブリケットの製造コストと銑鉄の製造コストの合計コストであり、本発明例−１の合計コストを１００として指数換算した値である。
【００５１】
本発明例の１〜５では成型用バインダーとして使用するスラグが、安定した固結性能を有し、５〜１３％の添加量で、目標値以上の高い圧潰強度が得られている。その結果、製造コストも安定して低位にある。
【００５２】
本発明の成型用バインダーの組成に合致したスラグであれば、本発明例５に示すように、スラグに対して粉砕処理を行った場合、少量の添加量でも高い圧潰強度が得られる。本発明例５では、添加量が同等であってスラグに対して粉砕処理を行わない本発明例２と比較して、高い圧潰強度が得られている。これは、粒度が細かい（篩い目間隔が小さい）ほど、比表面積大きくなり、他の材料との接触面積が大きくなるためである。しかし、本発明例５では、粉砕処理のコストにより、成型用バインダーの製造コストが高価となり、製造コスト指数が本発明例２と比較して、高価となっている。
また、本発明例５では、スラグに対して粉砕処理を行った篩い目間隔が同じである比較例２と比較して、添加量が少量であるにも関わらず高い圧潰強度が得られている。
【００５３】
一方、比較例の１〜３では、スラグ組成が本発明の条件範囲外にあり、成型用バインダーの固結性能が著しく低下するため、圧潰強度が目標値以下となり、溶解工程までに破壊するブリケットが多数生じ、歩留低下を起こし、製造コストが高位になっている。